(57)【特許請求の範囲】
【請求項１】
（Ａ）反応成分中に５質量％以上１５質量％以下のテトラヒドロフルフリルアクリレートと、
（Ｂ）反応成分中に１質量％以上２０質量％以下の脂環式構造を有する多官能アクリレートと、
（Ｃ）反応成分中にフェノキシエチルアクリレートと、
を含有する、放射線硬化型インク組成物。
【請求項２】
請求項１において、
前記（Ｂ）脂環式構造を有する多官能アクリレートは、ジメチロールトリシクロデカンジアクリレートである、放射線硬化型インク組成物。
【請求項３】
請求項１または請求項２において、
さらに、（Ｄ）反応成分中に３５質量％以上６５質量％以下の脂環式構造を有する単官能アクリレートを含有する、放射線硬化型インク組成物。
【請求項４】
請求項３において、
前記（Ｄ）脂環式構造を有する単官能アクリレートは、ジシクロペンテニルアクリレート、ジシクロペンタニルアクリレート、およびジシクロペンテニルオキシエチルアクリレートから選択される少なくとも１種である、放射線硬化型インク組成物。
【請求項５】
請求項１ないし請求項４のいずれか一項において、
さらに、（Ｅ）反応成分中にアミノアクリレートを含有する、放射線硬化型インク組成物。
【請求項６】
請求項１ないし請求項５のいずれか一項において、
測定温度２０℃における粘度が１０ｍＰａ・ｓ以上４０ｍＰａ・ｓ以下であり、かつ、測定温度２０℃における表面張力が２０ｍＮ／ｍ以上３０ｍＮ／ｍ以下である、放射線硬化型インク組成物。
【請求項７】
（ａ）記録媒体上に請求項１ないし請求項６のいずれか一項に記載の放射線硬化型インク組成物を吐出する工程と、
（ｂ）吐出された放射線硬化型インク組成物に対して、活性放射線光源から３５０ｎｍ以上４２０ｎｍ以下の範囲に発光ピーク波長を有する活性放射線を照射する工程と、
を含む、インクジェット記録方法。
【請求項８】
請求項７に記載のインクジェット記録方法によって記録された、記録物。
【発明の詳細な説明】
【技術分野】
【０００１】
本発明は、放射線硬化型インク組成物、ならびにそれを用いたインクジェット記録方法および記録物に関する。
【背景技術】
【０００２】
近年、紫外線、電子線その他の放射線によって硬化する放射線硬化型インクの開発が進められている。このような放射線硬化型インクは、プラスチック、ガラス、コート紙等のインクを吸収しないまたはほとんど吸収しない非吸収メディアに対する記録において、速乾性があり、かつ、インクの滲みを防止した記録を実現することができる。このような放射線硬化型インクは、重合性モノマー、重合開始剤、顔料、その他の添加剤等から構成されている。
【０００３】
ところで、ポリエチレンテレフタレート樹脂や塩化ビニル樹脂等の柔軟性を有する記録媒体上に画像が形成された記録物は、例えば車体のような曲面を有する物品に貼付されることがある。このような用途では、前記記録物を引き延ばして物品に貼付することが通常であるため、記録媒体上に形成された画像は、引き延ばしてもクラックや剥がれを生じることなく、１００％以上の伸度を有していることが望ましい。
【０００４】
従来の放射線硬化型インクは、１００％以上の伸度を有する柔軟な画像を記録するために、長鎖アルキルアクリレート、フェノキシエチルアクリレート、フェノキシエチルアクリレートのエチレンオキサイド付加物等の重合性モノマーを使用していた（例えば、特許文献１〜３参照）。これらの化合物は、単純にホモポリマーを形成する際のガラス転移温度を室温以下とする目的で選択されたものであった。
【先行技術文献】
【特許文献】
【０００５】
【特許文献１】特開２００６−１９９９２４号公報
【特許文献２】特開２００７−１３１７５４号公報
【特許文献３】特開２００８−７６８７号公報
【発明の概要】
【発明が解決しようとする課題】
【０００６】
しかしながら、前述したような放射線硬化型インクを用いて記録した画像は、記録媒体に対する密着性が十分であるとはいえず、該記録媒体から画像が剥がれてしまう等の問題があった。また、記録した画像の強靱性も不十分であるため、耐擦性にも優れなかった。さらに、従来の放射線硬化型インクを用いて記録した画像は、前述したような用途において、十分な柔軟性を有しているとはいえず、クラックおよび／または剥がれを発生することがあった。
【０００７】
本発明に係る幾つかの態様は、前記課題を解決することで、保存安定性に優れ、かつ、記録した画像において、柔軟性、耐擦性および記録媒体に対する密着性に優れた放射線硬化型インク組成物を提供するものである。
【課題を解決するための手段】
【０００８】
本発明は前述の課題の少なくとも一部を解決するためになされたものであり、以下の態様または適用例として実現することができる。
【０００９】
［適用例１］
本発明に係る放射線硬化型インク組成物の一態様は、
（Ａ）反応成分中に５質量％以上１５質量％以下のテトラヒドロフルフリルアクリレートと、
（Ｂ）反応成分中に１質量％以上２０質量％以下の脂環式構造を有する多官能アクリレートと、
（Ｃ）反応成分中にフェノキシエチルアクリレートと、
を含有することを特徴とする。
【００１０】
適用例１の放射線硬化型インク組成物によれば、保存安定性に優れ、かつ、記録した画像において、柔軟性、耐擦性および記録媒体に対する密着性に優れたものとなる。
【００１１】
［適用例２］
適用例１において、
前記（Ｂ）脂環式構造を有する多官能アクリレートは、ジメチロールトリシクロデカンジアクリレートであることができる。
【００１２】
［適用例３］
適用例１または適用例２において、
さらに、（Ｄ）反応成分中に３５質量％以上６５質量％以下の脂環式構造を有する単官能アクリレートを含有することができる。
【００１３】
［適用例４］
適用例３において、
前記（Ｄ）脂環式構造を有する単官能アクリレートは、ジシクロペンテニルアクリレート、ジシクロペンタニルアクリレート、およびジシクロペンテニルオキシエチルアクリレートから選択される少なくとも１種であることができる。
【００１４】
［適用例５］
適用例１ないし適用例４のいずれか一例において、
さらに、（Ｅ）反応成分中にアミノアクリレートを含有することができる。
【００１５】
［適用例６］
適用例１ないし適用例５のいずれか一例において、
測定温度２０℃における粘度が１０ｍＰａ・ｓ以上４０ｍＰａ・ｓ以下であり、かつ、測定温度２０℃における表面張力が２０ｍＮ／ｍ以上３０ｍＮ／ｍ以下であることができる。
【００１６】
［適用例７］
本発明に係るインクジェット記録方法の一態様は、
（ａ）記録媒体上に適用例１ないし適用例６のいずれか一例に記載の放射線硬化型インク組成物を吐出する工程と、
（ｂ）吐出された放射線硬化型インク組成物に対して、活性放射線光源から３５０ｎｍ以上４２０ｎｍ以下の範囲に発光ピーク波長を有する活性放射線を照射する工程と、
を含むことを特徴とする。
【００１７】
［適用例８］
本発明に係る記録物は、
適用例７に記載のインクジェット記録方法によって記録されたことを特徴とする。
【図面の簡単な説明】
【００１８】
【図１】本実施の形態に係るインクジェット記録方法に使用可能なインクジェット記録装置の斜視図。
【図２】図１に示した活性放射線照射装置の正面図。
【図３】図２のＡ−Ａ矢視図。
【発明を実施するための形態】
【００１９】
以下に本発明の好適な実施の形態について説明する。以下に説明する実施の形態は、本発明の一例を説明するものである。また、本発明は、以下の実施の形態に限定されるものではなく、本発明の要旨を変更しない範囲において実施される各種の変形例も含む。なお、以下の記載において（Ａ）ないし（Ｆ）の各材料を、それぞれ（Ａ）成分ないし（Ｆ）成分と省略して記載することもある。
【００２０】
１．放射線硬化型インク組成物
本発明の一実施形態に係る放射線硬化型インク組成物は、（Ａ）反応成分中に５質量％以上１５質量％以下のテトラヒドロフルフリルアクリレートと、（Ｂ）反応成分中に１質量％以上２０質量％以下の脂環式構造を有する多官能アクリレートと、（Ｃ）反応成分中にフェノキシエチルアクリレートと、を含有することを特徴とする。なお、本発明において「反応成分」とは、ポリマーを形成するために用いられる重合性モノマーのことをいい、これ以外の顔料、分散剤、光重合開始剤、スリップ剤等の添加剤を含まない。また、本発明において「画像」とは、ドット群から形成される印字パターンを示し、テキスト印字、ベタ印字も含める。
【００２１】
以下、本実施の形態に用いられる各成分について詳細に説明する。
【００２２】
１．１．（Ａ）テトラヒドロフルフリルアクリレート
本実施の形態に係る放射線硬化型インク組成物は、反応成分中に（Ａ）テトラヒドロフルフリルアクリレートを含有する。本実施の形態に係る放射線硬化型インク組成物は、反応成分中に（Ａ）テトラヒドロフルフリルアクリレートを含有することにより、記録媒体とその上に記録した画像との密着性を向上させることができる。記録媒体の材質がポリ塩化ビニルまたはポリエチレンテレフタレートである場合に、特に密着性に優れた画像を記録することができる。なお、得られた画像にあっては、黄色に着色することがなく、着色安定性にも優れている。また、（Ａ）テトラヒドロフルフリルアクリレートは、記録媒体上に記録した画像の表面硬化性を向上させることができるので、記録した画像の表面におけるタックを低減させることもできる。さらに、（Ａ）テトラヒドロフルフリルアクリレートは、他の重合性モノマーに対する希釈性も良好であり、（Ｂ）脂環式構造を有する多官能アクリレートや（Ｃ）フェノキシエチルアクリレートが有する機能を阻害することがなく、放射線硬化型インク組成物としての保存安定性も良好となる。（Ａ）テトラヒドロフルフリルアクリレートは、相対的に粘度が低い成分であるため、インクジェット記録方式に使用される放射線硬化型インク組成物に適している。
【００２３】
（Ａ）テトラヒドロフルフリルアクリレートの含有量は、反応成分の全質量を１００質量％とした場合、５質量％以上１５質量％以下であり、好ましくは１０質量％以上１５質量％以下である。反応成分中における（Ａ）テトラヒドロフルフリルアクリレートの含有量が５質量％未満であると、記録媒体とその上に記録した画像との密着性に優れない場合がある。一方、１５質量％を超えると、放射線硬化型インク組成物の保存安定性に優れない場合があるため、製品としての使用に適さないことがある。
【００２４】
１．２．（Ｂ）脂環式構造を有する多官能アクリレート
本実施の形態に係る放射線硬化型インク組成物は、反応成分中に（Ｂ）脂環式構造を有する多官能アクリレートを含有する。このような多官能アクリレートは、通常架橋剤として機能して光重合による硬化時間を短縮することができ、さらに多官能アクリレートが脂環式構造のような嵩高い構造を有することで、形成されるポリマーの強度を向上させることもできる。すなわち、本実施の形態に係る放射線硬化型インク組成物は、反応成分中に（Ｂ）脂環式構造を有する多官能アクリレートを含有することにより、記録媒体の上に記録した画像に強靱性を付与することができ、これにより耐擦性を向上させることができる。また、（Ｂ）脂環式構造を有する多官能アクリレートは、他の重合性モノマーに対する希釈性も良好であり、（Ａ）テトラヒドロフルフリルアクリレートや（Ｃ）フェノキシエチルアクリレートが有する機能を阻害することがない。
【００２５】
（Ｂ）脂環式構造を有する多官能アクリレートとしては、例えば、ジメチロールトリシクロデカンジアクリレート、１，３−アダマンタンジオールジアクリレート等が挙げられる。これらの重合性モノマーは、１種単独で用いることもできるし、２種以上併用して用いてもよい。
【００２６】
（Ｂ）脂環式構造を有する多官能アクリレートの含有量は、反応成分の全質量を１００質量％とした場合、１質量％以上２０質量％以下であり、好ましくは１０質量％以上２０質量％以下である。反応成分中における（Ｂ）脂環式構造を有する多官能アクリレートの含有量が１質量％未満であると、記録媒体の上に記録した画像の耐擦性が悪くなる傾向がある。一方、２０質量％を超えると、記録媒体の上に記録した画像の柔軟性に優れなくなる傾向があり、記録媒体上に記録した画像にクラックが発生しやすくなる。また、放射線硬化型インク組成物の粘度を上昇させてしまうため、インクジェットプリンターのノズルにおいて目詰まり等を生じさせやすくする傾向がある。
【００２７】
１．３．（Ｃ）フェノキシエチルアクリレート
本実施の形態に係る放射線硬化型インク組成物は、反応成分中に（Ｃ）フェノキシエチルアクリレートを含有する。本実施の形態に係る放射線硬化型インク組成物は、反応成分中に（Ｃ）フェノキシエチルアクリレートを含有することにより、記録媒体上に記録した画像の柔軟性や伸張耐久性を向上させることができる。また、フェノキシエチルアクリレートは、良好な硬化性を有しており、他の重合性モノマーに対する希釈性も良好であるため、非常に使いやすいという特徴を有している。
【００２８】
（Ｃ）フェノキシエチルアクリレートの含有量は、反応成分の全質量を１００質量％とした場合、好ましくは５質量％以上６５質量％以下であり、より好ましくは１０質量％以上５０質量％以下である。反応成分中における（Ｃ）フェノキシエチルアクリレートの含有量が５質量％未満であると、記録媒体上に記録した画像の柔軟性に優れない場合がある。一方、６５質量％を超えると、放射線硬化型インク組成物の保存安定性に優れない場合があるため、製品としての使用に適さない。
【００２９】
１．４．（Ｄ）脂環式構造を有する単官能アクリレート
本実施の形態に係る放射線硬化型インク組成物は、さらに反応成分中に（Ｄ）脂環式構造を有する単官能アクリレートを含有してもよい。本実施の形態に係る放射線硬化型インク組成物は、反応成分中に（Ｄ）脂環式構造を有する単官能アクリレートを含有することにより、放射線硬化型インク組成物の粘性をインクジェット記録方式に適した低い値（２０℃／１０ｍＰａ・ｓ以上４０ｍＰａ・ｓ以下）に調節することができる。単官能アクリレートは、総じて粘度が低いからである。さらに嵩高い脂環式構造を有することで、記録媒体上に記録した画像に強靱性を付与することができ、これにより耐擦性を向上させることもできる。
【００３０】
（Ｄ）脂環式構造を有する単官能アクリレートとしては、例えば、ジシクロペンテニルオキシエチルアクリレート、ジシクロペンテニルアクリレート、ジシクロペンタニルアクリレート、イソボルニルアクリレート、トリメチロールプロパンフォルマルモノアクリレート、アダマンチルアクリレート、オキセタンアクリレート、３，３，５−トリメチルシクロヘキサンアクリレート等が挙げられる。これらの重合性モノマーは、１種単独で用いることもできるし、２種以上併用して用いてもよい。
【００３１】
（Ｄ）脂環式構造を有する単官能アクリレートの含有量は、反応成分の全質量を１００質量％とした場合、好ましくは３５質量％以上６５質量％以下である。反応成分中における（Ｄ）脂環式構造を有する単官能アクリレートの含有量が３５質量％未満であると、記録媒体上に記録した画像の耐擦性が低くなる傾向がある。一方、６５質量％を超えると、記録媒体上に記録した画像の柔軟性に優れなくなる傾向があり、記録媒体上に記録した画像にクラックが発生しやすくなる。
【００３２】
１．５．（Ｅ）アミノアクリレート
本実施の形態に係る放射線硬化型インク組成物は、さらに反応成分中に（Ｅ）アミノアクリレートを含有してもよい。本実施の形態に係る放射線硬化型インク組成物は、反応成分中に（Ｅ）アミノアクリレートを含有することにより、共重合反応を促進させることができる。
【００３３】
（Ｅ）アミノアクリレートの含有量は、反応成分の全質量を１００質量％とした場合、好ましくは１質量％以上５質量％以下である。反応成分中における（Ｅ）アミノアクリレートの含有量が１質量％未満であると、共重合反応が円滑に進行せず、記録媒体上に記録した画像の硬化性が不十分となることがある。一方、５質量％を超えても、共重合反応を促進させる効果の向上が見られず、過剰添加となり好ましくない。
【００３４】
１．６．（Ｆ）光重合開始剤
本実施の形態に係る放射線硬化型インク組成物は、前述した反応成分の他に、さらに（Ｆ）光重合開始剤を含有してもよい。光重合開始剤とは、記録媒体の上に吐出された放射線硬化型インク組成物に活性放射線を照射することによって、前述した反応成分の共重合反応を開始させる機能を有する化合物の総称である。
【００３５】
（Ｆ）光重合開始剤としては、例えば、アルキルフェノン系光重合開始剤、アシルフォスフィンオキサイド系光重合開始剤、チタノセン系光重合開始剤、チオキサントン系光重合開始剤等の公知の光重合開始剤が挙げられる。これらの中でも、前述した反応成分との相溶性に優れた２，４，６−トリメチルベンゾイル−ジフェニル−フォスフィンオキサイド、広域な吸光特性を有するビス（２，４，６−トリメチルベンゾイル）−フェニルフォスフィンオキサイド等の分子開裂型や、ジエチルチオキサントン等の水素引き抜き型が好ましい。アシルフォスフィンオキサイド系の光重合開始剤が好ましい理由は、光開裂の前後で発色団の構造が大きく変化するため吸収の変化が大きく、フォトブリーチング（光退色）と呼ばれる吸収の減少が見られるからである。また、吸収がＵＶ領域からＶＬ領域まで及ぶにもかかわらず黄変が起こりにくく、内部硬化にも優れているからである。このため、透明な厚膜や隠蔽力の大きい顔料入り塗膜に対して特に好ましい。チオキサントン系の光重合開始剤が好ましい理由は、光開裂後の反応系内に残存する酸素と反応して系内の酸素の濃度を下げる作用があるからである。酸素濃度が下がる分だけ、ラジカル重合阻害の程度が低減できるので、表面硬化性を改善することができる。さらに、アシルフォスフォン系の光重合開始剤とチオキサントン系の光重合開始剤とを併用するのが特に好ましい。これらの光重合開始剤は、１種単独で用いることもできるが、２種以上組み合わせて用いることによりそれぞれの特性を最大限に引き出すことが可能となる。
【００３６】
（Ｆ）光重合開始剤の含有量は、反応成分１００質量部に対して、好ましくは１質量部以上２０質量部以下、より好ましくは５質量部以上１５質量部以下である。反応１００質量部に対して１質量部未満であると、光重合開始剤の機能が発揮されない場合があり、記録媒体上に記録した画像の硬化性が不十分となることがある。一方、２０質量部を超えても、前述した反応成分の共重合反応を開始させる効果の向上が見られず、過剰添加となり好ましくない。
【００３７】
１．７．その他の添加剤
本実施の形態に係る放射線硬化型インク組成物は、必要に応じて、顔料、分散剤、スリップ剤、光増感剤、重合禁止剤等の添加剤を含有することができる。
【００３８】
なお、本実施の形態に係る放射線硬化型インク組成物は、有機溶剤を含有せず、無溶剤の放射線硬化型インク組成物であることが好ましい。
【００３９】
本実施の形態に係る放射線硬化型インク組成物は、そのままでもいわゆるクリアインクとして機能することができるが、さらに顔料を添加してもよい。本実施の形態において使用可能な顔料としては、特に制限されないが、無機顔料や有機顔料が挙げられる。無機顔料としては、酸化チタンおよび酸化鉄に加え、コンタクト法、ファーネス法、サーマル法等の公知の方法によって製造されたカーボンブラックを使用することができる。一方、有機顔料としては、アゾ顔料（アゾレーキ、不溶性アゾ顔料、縮合アゾ顔料、キレートアゾ顔料等を含む）、多環式顔料（例えば、フタロシアニン顔料、ペリレン顔料、ペリノン顔料、アントラキノン顔料、キノフラロン顔料等）、ニトロ顔料、ニトロソ顔料、アニリンブラック等を使用することができる。
【００４０】
本実施の形態で使用可能な顔料の具体例のうち、カーボンブラックとしては、Ｃ．Ｉ．ピグメントブラック７が挙げられ、例えば、三菱化学株式会社から入手可能なＮｏ．２３００、Ｎｏ．９００、ＭＣＦ８８、Ｎｏ．３３、Ｎｏ．４０、Ｎｏ．４５、Ｎｏ．５２、ＭＡ７、ＭＡ８、ＭＡ１００、Ｎｏ．２２００Ｂ等が、コロンビアケミカルカンパニー社から入手可能なＲａｖｅｎ５７５０、同５２５０、同５０００、同３５００、同１２５５、同７００等が、また、キャボット社から入手可能なＲｅｇａｌ４００Ｒ、同３３０Ｒ、同６６０Ｒ、ＭｏｇｕｌＬ、同７００、Ｍｏｎａｒｃｈ８００、同８８０、同９００、同１０００、同１１００、同１３００、同１４００等が、さらに、デグッサ社から入手可能なＣｏｌｏｒＢｌａｃｋＦＷ１、同ＦＷ２、同ＦＷ２Ｖ、同ＦＷ１８、同ＦＷ２００、ＣｏｌｏｒＢｌａｃｋＳ１５０、同Ｓ１６０、同Ｓ１７０、Ｐｒｉｎｔｅｘ３５、同Ｕ、同Ｖ、同１４０Ｕ、ＳｐｅｃｉａｌＢｌａｃｋ６、同５、同４Ａ、同４等が挙げられる。
【００４１】
また、本実施の形態に係る放射線硬化型インク組成物をイエローインクとする場合に使用可能な顔料としては、例えば、Ｃ．Ｉ．ピグメントイエロー１、２、３、１２、１３、１４、１６、１７、７３、７４、７５、８３、９３、９５、９７、９８、１０９、１１０、１１４、１２０、１２８、１２９、１３８、１５０、１５１、１５４、１５５、１８０、１８５、２１３等が挙げられる。
【００４２】
また、本実施の形態に係る放射線硬化型インク組成物をマゼンタインクとする場合に使用可能な顔料としては、例えば、Ｃ．Ｉ．ピグメントレッド５、７、１２、４８（Ｃａ）、４８（Ｍｎ）、５７（Ｃａ）、５７：１、１１２、１２２、１２３、１６８、１８４、２０２、２０９、Ｃ．Ｉ．ピグメントバイオレット１９等が挙げられる。
【００４３】
また、本実施の形態に係る放射線硬化型インク組成物をシアンインクとする場合に使用可能な顔料としては、例えば、Ｃ．Ｉ．ピグメントブルー１、２、３、１５：３、１５：４、１６、２２、６０等が挙げられる。
【００４４】
また、本実施の形態に係る放射線硬化型インク組成物をグリーンインクとする場合に使用可能な顔料としては、例えば、Ｃ．Ｉ．ピグメントグリーン７、８、３６等が挙げられる。
【００４５】
また、本実施の形態に係る放射線硬化型インク組成物をオレンジインクとする場合に使用可能な顔料としては、例えば、Ｃ．Ｉ．ピグメントオレンジ５１、６６等が挙げられる。
【００４６】
また、本実施の形態に係る放射線硬化型インク組成物をホワイトインクとする場合に使用可能な顔料としては、例えば、塩基性炭酸鉛、酸化亜鉛、酸化チタン、チタン酸ストロンチウム等が挙げられる。
【００４７】
本実施の形態で使用可能な顔料の平均粒子径は、好ましくは１０ｎｍ〜２００ｎｍの範囲であり、より好ましくは５０ｎｍ〜１５０ｎｍの範囲である。
【００４８】
本実施の形態に係る放射線硬化型インク組成物に添加し得る顔料の添加量は、好ましくは反応成分１００質量部に対して０．１質量部〜２５質量部であり、より好ましくは０．５質量部〜１５質量部である。
【００４９】
本実施の形態に係る放射線硬化型インク組成物は、前述した顔料の分散性を高める目的で分散剤を添加してもよい。本実施の形態で使用可能な分散剤としては、Ｓｏｌｓｐｅｒｓｅ３０００、５０００、９０００、１２０００、１３２４０、１７０００、２４０００、２６０００、２８０００、３６０００（以上、ルーブリゾール社製）、ディスコールＮ−５０３、Ｎ−５０６、Ｎ−５０９、Ｎ−５１２、Ｎ−５１５、Ｎ−５１８、Ｎ―５２０（以上、第一工業製薬株式会社製）等の高分子分散剤が挙げられる。
【００５０】
本実施の形態に係る放射線硬化型インク組成物は、スリップ剤を添加してもよい。本実施の形態で使用可能なスリップ剤としては、好ましくはシリコーン系界面活性剤であり、より好ましくはポリエステル変性シリコーンまたはポリエーテル変性シリコーンである。具体的には、ポリエステル変性シリコーンとしては、ＢＹＫ−３４７、同３４８、ＢＹＫ−ＵＶ３５００、同３５１０、同３５３０（以上、ビックケミー・ジャパン株式会社製）等が挙げられ、ポリエーテル変性シリコーンとしては、ＢＹＫ−３５７０（ビックケミー・ジャパン株式会社製）等が挙げられる。
【００５１】
本実施の形態に係る放射線硬化型インク組成物は、光増感剤を添加してもよい。本実施の形態で使用可能な光増感剤としては、アミン化合物（脂肪族アミン、芳香族基を含むアミン、ピペリジン、エポキシ樹脂とアミンの反応生成物、トリエタノールアミントリアクリレートなど）、尿素化合物（アリルチオ尿素、ｏ−トリルチオ尿素など）、イオウ化合物（ナトリウムジエチルジチオホスフェート、芳香族スルフィン酸の可溶性塩など）、ニトリル系化合物（Ｎ，Ｎ−ジエチル−ｐ−アミノベンゾニトリルなど）、リン化合物（トリ−ｎ−ブチルフォスフィン、ナトリウムジエチルジチオフォスファイドなど）、窒素化合物（ミヒラーケトン、Ｎ−ニトリソヒドロキシルアミン誘導体、オキサゾリジン化合物、テトラヒドロ−１，３−オキサジン化合物、ホルムアルデヒドまたはアセトアルデヒドとジアミンの縮合物など）、塩素化合物（四塩化炭素、ヘキサクロロエタンなど）等が挙げられる。
【００５２】
本実施の形態に係る放射線硬化型インク組成物は、重合禁止剤を添加してもよい。本実施の形態で使用可能な重合禁止剤としては、ハイドロキノン、ベンゾキノン、ｐ−メトキシフェノール等が挙げられる。
【００５３】
１．８．物性
本実施の形態に係る放射線硬化型インク組成物の２０℃における粘度は、好ましくは１０〜４０ｍＰａ・ｓであり、より好ましくは１５〜２５ｍＰａ・ｓである。放射線硬化型インク組成物の２０℃における粘度が前記範囲内にあると、ノズルから放射線硬化型インク組成物が適量吐出され、放射線硬化型インク組成物の飛行曲がりや飛散を一層低減することができるため、インクジェット記録装置に好適に使用することができる。なお、粘度の測定は、粘弾性試験機ＭＣＲ−３００（Ｐｙｓｉｃａ社製）を用いて、２０℃の環境下で、Ｓｈｅａｒ  Ｒａｔｅを１０〜１０００に上げていき、Ｓｈｅａｒ  Ｒａｔｅ２００時の粘度を読み取ることにより測定することができる。
【００５４】
本実施の形態に係る放射線硬化型インク組成物の２０℃における表面張力は、好ましくは２０ｍＮ／ｍ以上３０ｍＮ／ｍ以下である。放射線硬化型インク組成物の２０℃における表面張力が前記範囲内にあると、放射線硬化型インク組成物が撥液処理されたノズルに濡れにくくなる。これにより、ノズルから放射線硬化型インク組成物が適量吐出され、放射線硬化型インク組成物の飛行曲がりや飛散を一層低減することができるため、インクジェット記録装置に好適に使用することができる。なお、表面張力の測定は、自動表面張力計ＣＢＶＰ−Ｚ（協和界面科学社製）を用いて、２０℃の環境下で白金プレートをインクで濡らしたときの表面張力を確認することにより測定することができる。
【００５５】
２．インクジェット記録方法
本発明の一実施形態に係るインクジェット記録方法は、（ａ）記録媒体上に前述した放射線硬化型インク組成物を吐出する工程と、（ｂ）吐出された放射線硬化型インク組成物に対して、活性放射線光源から３５０ｎｍ以上４２０ｎｍ以下の範囲に発光ピーク波長を有する活性放射線を照射する工程と、を含むことを特徴とする。
【００５６】
以下、本実施の形態に係るインクジェット記録方法について各工程ごとに説明する。
【００５７】
２．１．工程（ａ）
本工程は、記録媒体上に前述した放射線硬化型インク組成物を吐出する工程である。
【００５８】
放射線硬化型インク組成物については、前述したとおりであるから、詳細な説明を省略する。
【００５９】
記録媒体としては、特に限定されないが、例えばポリ塩化ビニル、ポリエチレンテレフタレート、ポリプロピレン、ポリエチレン、ポリカーボネート等のプラスチック類およびこれらの表面が加工処理されているもの、ガラス、コート紙等が挙げられる。
【００６０】
放射線硬化型インク組成物を吐出する手段としては、例えば、以下に説明するインクジェット記録装置を用いることができる。
【００６１】
図１は、本実施の形態に係るインクジェット記録方法に使用可能なインクジェット記録装置の斜視図である。
【００６２】
図１に示したインクジェット記録装置２０は、記録媒体Ｐを副走査方向ＳＳに送るモーター３０と、プラテン４０と、放射線硬化型インク組成物を微少粒径にしてヘッドノズルから噴射して記録媒体Ｐに吐出する記録ヘッドとしての印刷ヘッド５２と、該印刷ヘッド５２を搭載したキャリッジ５０と、キャリッジ５０を主走査方向ＭＳに移動させるキャリッジモーター６０と、印刷ヘッド５２によって放射線硬化型インク組成物を吐出した記録媒体Ｐ上のインク付着面に活性放射線を照射する一対の活性放射線照射装置９０Ａ、９０Ｂとを備えている。
【００６３】
キャリッジ５０は、キャリッジモーター６０に駆動される牽引ベルト６２によって牽引され、ガイドレール６４に沿って移動する。
【００６４】
図１に示した印刷ヘッド５２は、３色以上のインクを噴射するフルカラー印刷用のシリアル型ヘッドであり、各色ごとに多数のヘッドノズルが備えられている。かかる印刷ヘッド５２が搭載されるキャリッジ５０には、前記印刷ヘッド５２の他に、印刷ヘッド５２に供給される黒色インクを収容したブラックインク容器としてのブラックカートリッジ５４と、印刷ヘッド５２に供給されるカラーインクを収容したカラーインクとしてのカラーインクカートリッジ５６とが搭載されている。各カートリッジ５４、５６に収容されているインクは、前述した放射線硬化型インク組成物である。
【００６５】
キャリッジ５０のホームポジション（図１の右側の位置）には、停止時に印刷ヘッド５２のノズル面を密閉するためのキャッピング装置８０が設けられている。印刷ジョブが終了してキャリッジ５０がこのキャッピング装置８０の上まで到達すると、図示しない機構によってキャッピング装置８０が自動的に上昇して、印刷ヘッド５２のノズル面を密閉する。このキャッピングにより、ノズル内のインクの乾燥が防止される。キャリッジ５０の位置決め制御は、例えば、このキャッピング装置８０の位置にキャリッジ５０を正確に位置決めするために行われる。
【００６６】
このようなインクジェット記録装置２０を使用することにより、記録媒体上に放射線硬化型インク組成物を吐出することができる。また、インクジェット記録装置２０によれば、工程（ａ）と工程（ｂ）とを別個の装置で行うことなく、工程（ａ）と工程（ｂ）とを一の装置で連続的に行うことが可能となる。
【００６７】
２．２．工程（ｂ）
本工程は、吐出された放射線硬化型インク組成物に対して、活性放射線光源から３５０ｎｍ以上４２０ｎｍ以下の範囲に発光ピーク波長を有する活性放射線を照射する工程である。本工程によれば、記録媒体上に吐出された放射線硬化型インク組成物に特定波長の活性放射線を照射することにより、該放射線硬化型インク組成物が硬化されて、記録媒体上に画像を記録することができる。
【００６８】
以下、前述したインクジェット記録装置２０を用いて、工程（ｂ）を行う場合について詳細に説明する。
【００６９】
図２は、図１に示した活性放射線照射装置９０Ａ（図２の１９０Ａに相当）、９０Ｂ（図２の１９０Ｂに相当）の正面図である。図３は、図２のＡ−Ａ矢視図である。
【００７０】
図１ないし図３に示すように、活性放射線照射装置１９０Ａ、１９０Ｂは、キャリッジ５０の移動方向に沿った両側端にそれぞれ取り付けられている。
【００７１】
図２に示すように、印刷ヘッド５２の向かって左側に取り付けられた活性放射線照射装置１９０Ａは、キャリッジ５０が右方向（図２の矢印Ｂ方向）に移動する右走査時に、記録媒体Ｐ上に吐出されたインク層１９６に対して活性放射線照射を行う。一方、印刷ヘッド５２の向かって右側に取り付けられた活性放射線照射装置１９０Ｂは、キャリッジ５０が左方向（図２の矢印Ｃ方向）に移動する左走査時に、記録媒体Ｐ上に吐出されたインク層１９６に対して活性放射線照射を行う。
【００７２】
各活性放射線照射装置１９０Ａ、１９０Ｂは、キャリッジ５０に取り付けられて、活性放射線光源１９２をそれぞれ１個ずつ整列支持した筐体１９４と、活性放射線光源１９２の発光および消灯を制御する（図示しない）光源制御回路とを備えている。図２および図３に示すように、活性放射線照射装置１９０Ａ、１９０Ｂには、活性放射線光源１９２がそれぞれ１個ずつ設けられているが２個以上設けてもよい。活性放射線光源１９２としては、ＬＥＤまたはＬＤのいずれかを使用することが好ましい。これにより、活性放射線光源として水銀灯ランプ、メタルハライドランプ、その他のランプ類を使用した場合と比較して、フィルター等の装備のために活性放射線光源が大型化することを回避することができる。また、フィルターによる吸収で出射された活性放射線強度が低下することがなく、放射線硬化型インク組成物を効率良く硬化させることができる。
【００７３】
また、各活性放射線光源１９２は、出射される波長が同じものでもよいし、異なっていてもよい。活性放射線光源１９２としてＬＥＤまたはＬＤを使用する場合、出射される活性放射線の発光ピーク波長は３５０〜４２０ｎｍ程度の範囲のいずれかとすればよい。
【００７４】
以上に説明した活性放射線照射装置１９０Ａ、１９０Ｂによれば、図２に示すように、印刷ヘッド５２からの吐出で記録媒体Ｐ上に付着させたインク層１９６に対して、印刷ヘッド５２近傍の記録媒体Ｐ上を照射する活性放射線光源１９２により活性放射線１９２ａが照射され、インク層１９６の表面および内部を硬化させることができる。
【００７５】
活性放射線の照射量は、記録媒体Ｐ上に付着させたインク層１９６の厚さにより異なるため厳密には特定できず、適宜好ましい条件を選択するものではあるが、前述した放射線硬化型インク組成物を用いているので、３００〜１０００ｍＪ／ｃｍ２程度の活性放射線照射量で十分に硬化させることができる。
【００７６】
インクジェット記録装置２０によれば、放射線硬化型インク組成物の粘度が低く、インク層の膜厚が比較的薄いフルカラー印刷時においても、記録媒体Ｐ上に吐出された複数の放射線硬化型インク組成物を滲みや色混じりという不具合を生じることなく、良好に硬化させることができる。
【００７７】
なお、インクジェット記録装置２０の構成は、前述した記録ヘッド、キャリッジおよび活性放射線光源等の構成に限定されるものではなく、本実施の形態に係るインクジェット記録方法の趣旨に基づいて種々の形態を採用することができる。
【００７８】
３．記録物
本発明の一実施形態に係る記録物は、前述したインクジェット記録方法によって記録されたものである。記録媒体上に記録した画像は、前述した放射線硬化型インク組成物を用いて形成されたものであるから、柔軟性に優れていると共に、耐擦性および記録媒体に対する密着性にも優れている。
【００７９】
本実施の形態に係る記録物の用途は、特に限定されず、前述した記録媒体上に記録した画像として使用することができる。記録媒体上に記録した画像は、柔軟性に優れていると共に、耐擦性および記録媒体に対する密着性にも優れていることから、屈曲または延伸加工性能が要求される物品に貼付する用途に特に適している。
【００８０】
４．実施例
以下、本発明を実施例により具体的に説明するが、本発明はこれらに限定されるものではない。
【００８１】
４．１．顔料分散液の調製
着色剤としてシアン顔料（チバ・ジャパン株式会社製、商品名「ＩＲＧＡＬＩＴＥ  ＢＬＵＥ  ＧＬＶＯ」）１５質量部、分散剤としてＳｏｌｓｐｅｒｓｅ３６０００（ＬＵＢＲＩＺＯＬ社製）１．２質量部に、反応成分としてのフェノキシエチルアクリレート（大阪有機化学工業株式会社、商品名「Ｖ＃１９２」）を加えて全体を１００質量部とし、混合撹拌して混合物とした。この混合物を、サンドミル（安川製作所株式会社製）を用いて、ジルコニアビーズ（直径１．５ｍｍ）と共に６時間分散処理を行った。その後、ジルコニアビーズをセパレータで分離することにより、シアン顔料分散液を得た。
【００８２】
なお、比較例１では、前記フェノキシエチルアクリレートに代えて、ジシクロペンテニルオキシエチルアクリレート（日立化成株式会社製、商品名「ＦＡ５１２ＡＳ」）を使用してシアン顔料分散液を得た。
【００８３】
４．２．放射線硬化型インク組成物の調製
表１または表２に記載の組成となるように、反応成分、光重合開始剤、スリップ剤、重合禁止剤を混合し完全に溶解させた後、これに前記シアン顔料分散液をシアン顔料の濃度が表１または表２に記載の濃度となるように撹拌しながら滴下した。滴下終了後、常温で１時間混合撹拌し、さらに５μｍのメンブランフィルターでろ過して、各放射線硬化型インク組成物を得た。
【００８４】
なお、表中で使用した成分は、下記のとおりである。
・テトラヒドロフルフリルアクリレート（大阪有機化学工業株式会社、商品名「Ｖ＃１５０」）
・ジメチロールトリシクロデカンジアクリレート（ダイセル・サイテック株式会社製、商品名「ＥＢＥＣＲＹＬ  ＩＲＲ２１４Ｋ」）
・フェノキシエチルアクリレート（大阪有機化学工業株式会社、商品名「Ｖ＃１９２」）
・ジシクロペンテニルオキシエチルアクリレート（日立化成工業株式会社製、商品名「ＦＡ５１２ＡＳ」）
・ジシクロペンテニルアクリレート（日立化成工業株式会社製、商品名「ＦＡ５１１ＡＳ」）
・アミノアクリレート（ダイセル・サイテック株式会社製、商品名「ＥＢＥＣＲＹＬ  ７１００」）
・ＩＲＧＡＣＵＲＥ  ８１９（チバ・ジャパン株式会社製、ビス（２，４，６−トリメチルベンゾイル）−フェニルフォスフィンオキサイド、光重合開始剤）
・ＤＡＲＯＣＵＲ  ＴＰＯ（チバ・ジャパン株式会社製、２，４，６−トリメチルベンゾイル−ジフェニル−フォスフィンオキサイド、光重合開始剤）
・ＤＥＴＸ（日本化薬株式会社製、光重合開始剤）
・ＩＲＧＡＣＵＲＥ  １８４（チバ・ジャパン株式会社製、１−ヒドロキシ−シクロヘキシル−フェニル−ケトン、ラジカル型光重合開始剤）
・ＢＹＫ−ＵＶ３５００（ビックケミー・ジャパン株式会社製、ポリエーテル変性アクリル基を有するポリジメチルシロキサン、スリップ剤）
・ｐ−メトキシフェノール（関東化学株式会社製、重合禁止剤）
・ＩＲＧＡＬＩＴＥ  ＢＬＵＥ  ＧＬＶＯ（チバ・ジャパン株式会社製、シアン顔料）
・Ｓｏｌｓｐｅｒｓｅ３６０００（ＬＵＢＲＩＺＯＬ社製、分散剤）
【００８５】
４．３．記録物の作製
インクジェットプリンターＰＸ−Ｇ５０００（セイコーエプソン株式会社製）を用いて、前記放射線硬化型インク組成物をそれぞれのノズル列に充填した。常温、常圧下でＰＶＣフィルム（リンテック株式会社製、商品名「ＰＶＣ８０Ｍ」）またはＰＥＴフィルム（リンテック株式会社製、商品名「ＰＥＴＷＨ５０」、またはパナック株式会社製、商品名「ルミラー１２５Ｅ２０」）上に、インクのドット径が中ドットで印刷物の膜厚が１０μｍとなるようなベタパターン画像を印刷すると共に、キャリッジの横に搭載した紫外線照射装置内のＵＶ−ＬＥＤから照射強度がそれぞれ６０ｍＷ／ｃｍ２の３６５ｎｍ、３９５ｎｍの２波長の紫外線を照射してベタパターン画像を硬化させた。以上のようにして、ＰＶＣフィルムまたはＰＥＴフィルム上にベタパターン画像が印刷された記録物を作製した。なお、積算光量が４００ｍＪ／ｃｍ２となるような硬化条件で硬化処理を行った。
【００８６】
４．４．評価試験
得られた記録物について、下記の評価試験を行った。なお、下記の評価試験は、全て室温環境下で行った。
【００８７】
４．４．１．表面硬化性の評価
前記のように、ＰＥＴフィルム（パナック株式会社製、商品名「ルミラー１２５Ｅ２０」）上に前記インクジェットプリンターで１０μｍの膜厚となるようにベタパターン画像を印刷した。その後、ＵＶ−ＬＥＤを用いて１０００ｍＷ／ｃｍ２で硬化させ、放射線照射後の画像の表面においてタック感のなくなる積算光量（ｍＪ／ｃｍ２）を求めた。積算光量の値が小さいほど、良好な表面硬化性を有すると評価することができる。
【００８８】
４．４．２．柔軟性の評価
まず、前記ＰＶＣフィルム（リンテック株式会社製、商品名「ＰＶＣ８０Ｍ」）またはＰＥＴフィルム（リンテック株式会社製、商品名「ＰＥＴＷＨ５０」）に印刷した記録物を所定の大きさ（このときの長さをＬ０とする。）にカットし、引張試験機（Ａ＆Ｄ株式会社製）にセットした。引張試験機の引張速度を１００ｍｍ／分と設定し、前記記録物を引張試験機により引っ張り、前記記録物にクラックまたは剥がれ（以下、「クラック等」という。）が発生した時点を目視により確認した。引張開始時からクラック等が発生した時点までの時間から引っ張られた記録物の長さを算出し、これをＬとした。下記式（１）からＰＶＣフィルムまたはＰＥＴフィルム上に形成された画像のクラック等発生伸度（％）を算出し、記録物の柔軟性について評価した。
画像のクラック等発生伸度（％）＝｛（Ｌ−Ｌ０）／Ｌ０｝×１００  …（１）
なお、評価基準の分類については、以下のとおりである。
ＡＡＡ：前記伸度が１８０％以上である。
ＡＡ  ：前記伸度が１６０％以上１８０％未満である。
Ａ    ：前記伸度が１４０％以上１６０％未満である。
Ｂ    ：前記伸度が１２０％以上１４０％未満である。
Ｃ    ：前記伸度が１００％以上１２０％未満である。
Ｄ    ：前記伸度が１００％未満である。
【００８９】
４．４．３．密着性の評価
ＪＩＳ  Ｋ５６００−５−６（塗料一般試験法−第５部：塗膜の機械的性質−第６節：付着性（クロスカット法））に準じて、ＰＶＣフィルム（リンテック株式会社製、商品名「ＰＶＣ８０Ｍ」）またはＰＥＴフィルム（リンテック株式会社製、商品名「ＰＥＴＷＨ５０」と画像との密着性の評価を行った。なお、評価基準の分類については、以下のとおりである。
０：カットの縁が完全に滑らかで、どの格子の目にも剥がれがない。
１：カットの交差点における塗膜の小さな剥がれが認められる。
２：塗膜がカットの縁に沿って、および／または交差点において剥がれている。
３：塗膜がカットの縁に沿って、部分的または全面的に大剥がれを生じており、および／または目のいろいろな部分が、部分的または全面的に剥がれている。
４：塗膜がカットの縁に沿って、部分的または全面的に大剥がれを生じており、および／または数か所の目が部分的または全面的に剥がれている。
５：剥がれの程度が分類４を超えている。
【００９０】
４．４．４．耐擦性の評価
ＪＩＳ  Ｋ５６００−５−１０（塗料一般試験法−第５部：塗膜の機械的性質−第１０節：耐磨耗性（試験片往復法））に準じて、ＰＶＣフィルム（リンテック株式会社製、商品名「ＰＶＣ８０Ｍ」）またはＰＥＴフィルム（リンテック株式会社製、商品名「ＰＥＴＷＨ５０」上に形成された画像の耐擦性の評価を行った。なお、評価基準の分類については、以下のとおりである。
１：画像の表面に全く傷が付いていない。
２：画像の表面に５箇所未満の傷が付いている。
３：画像の表面に５〜１０箇所以下の傷が付いている。
４：画像の表面の半分に傷が付いている。
５：画像の表面の全面に傷が付いている。
【００９１】
４．４．５．保存安定性の評価
前記放射線硬化型インク組成物をサンプル瓶に入れ、完全に密閉した。このサンプル瓶を６０℃で１週間保存した後、２０℃に戻したときの粘度を測定した。保存前の２０℃における粘度と保存後の２０℃における粘度とを比較することにより、保存安定性を評価した。粘度の測定は、サンプル瓶を２０℃の恒温槽に１時間入れた後、粘弾性試験機ＭＣＲ−３００（Ｐｙｓｉｃａ社製）により測定した。なお、評価基準の分類については、以下のとおりである。評価基準がＡまたはＢであれば、保存安定性が良好であると評価することができる。
Ａ：粘度の変化が１ｍＰａ・ｓ未満である。
Ｂ：粘度が１ｍＰａ・ｓ以上５ｍＰａ・ｓ未満増減した。
Ｃ：粘度が５ｍＰａ・ｓ以上増減した。
【００９２】
４．５．評価結果
以上の評価試験の結果について、表１および表２に併せて記載した。
【００９３】
【表１】
0005488804.tif 000002
【００９４】
【表２】
0005488804.tif 000003
【００９５】
表１に記載の実施例１〜８の放射線硬化型インク組成物によれば、いずれも保存安定性が良好であり、かつ、クラック等発生伸度が１００％以上であることから柔軟性に富み、ＰＶＣフィルムおよびＰＥＴフィルムに対する密着性が良好であり、しかも耐擦性や表面硬化性に優れた画像をＰＶＣフィルムまたはＰＥＴフィルム上に記録することができた。
【００９６】
表１に記載の参考例１〜２の放射線硬化型インク組成物は、実施例１における（Ｆ）成分を他の構造のものに変更したものであるが、（Ｆ）成分の組合せの違いにより表面硬化性が他の実施例よりもやや劣る画像を記録した。ただし、硬化後の記録物の評価結果は良好であった。
【００９７】
一方、表２の比較例１の放射性硬化型インク組成物は、反応成分中に（Ａ）成分、（Ｂ）成分および（Ｃ）成分を含有していないため、ＰＶＣフィルムおよびＰＥＴフィルムに対する密着性が不十分であり、かつ、耐擦性や表面硬化性にも優れない画像を記録した。
【００９８】
表２の比較例２の放射性硬化型インク組成物は、反応成分中に（Ａ）成分および（Ｂ）成分を含有していないため、ＰＶＣフィルムおよびＰＥＴフィルムに対する密着性が不十分であり、かつ、耐擦性や表面硬化性にも優れない画像を記録した。
【００９９】
表２の比較例３の放射性硬化型インク組成物は、反応成分中の（Ａ）成分の含有量が５質量％未満であることでバランスを失し、ＰＶＣフィルムおよびＰＥＴフィルムに対する密着性が不十分であり、かつ、耐擦性や表面硬化性にも優れない画像を記録した。但し、比較例３の放射線硬化型インク組成物は、前記比較例１や前記比較例２の放射性硬化型インク組成物よりも密着性および耐擦性の点で良好な結果が得られた。
【０１００】
表２の比較例４の放射性硬化型インク組成物は、反応成分中の（Ａ）成分の含有量が１５質量％を超えていることでバランスを失し、６０℃の環境下で１週間放置したところ増粘が確認された。
【０１０１】
表２の比較例５および比較例６の放射線硬化型インク組成物は、反応成分中に（Ｂ）成分を含有していないため、耐擦性や表面硬化性に優れない画像を記録した。
【０１０２】
表２の比較例７の放射線硬化型インク組成物は、反応成分中の（Ｂ）成分の含有量が１質量％未満であるため、耐擦性や表面硬化性に優れない画像を記録した。
【０１０３】
表２の比較例８の放射線硬化型インク組成物は、反応成分中の（Ｂ）成分の含有量が２０質量％を超えていることでバランスを失し、クラック等発生伸度が７０％未満の柔軟性に全く優れないが、耐擦性に非常に優れた画像を記録した。
【０１０４】
本発明は、前述した実施形態に限定されるものではなく、種々の変形が可能である。例えば、本発明は、実施形態で説明した構成と実質的に同一の構成（例えば、機能、方法および結果が同一の構成、あるいは目的および効果が同一の構成）を含む。また、本発明は、実施形態で説明した構成の本質的でない部分を置き換えた構成を含む。また、本発明は、実施形態で説明した構成と同一の作用効果を奏する構成または同一の目的を達成することができる構成を含む。また、本発明は、実施形態で説明した構成に公知技術を付加した構成を含む。
【符号の説明】
【０１０５】
２０…インクジェット記録装置、３０…モーター、４０…プラテン、５０…キャリッジ、５２…印刷ヘッド（記録ヘッド）、５４…ブラックインクカートリッジ、５６…カラーインクカートリッジ、６０…キャリッジモーター、６２…牽引ベルト、６４…ガイドレール、８０…キャッピング装置、９０Ａ（１９０Ａ）、９０Ｂ（１９０Ｂ）…活性放射線照射装置、１９２…活性放射線光源、１９４…筐体、１９６…インク層、Ｐ…記録媒体
【図１】
0005488804.tif 000004
【図２】
0005488804.tif 000005
【図３】
0005488804.tif 000006